СПОСОБ ПРОИЗВОДСТВА ИЗДЕЛИЯ ИЗ СПЛАВА НА ОСНОВЕ ЖЕЛЕЗА С ВЫСОКОЙ ТВЕРДОСТЬЮ И ВЫСОКОЙ ПРОЧНОСТЬЮ

1. Способ производства изделия из сплава, включающий:
аустенизацию изделия из сплава с помощью нагрева изделия из сплава в печи при температуре, как минимум, 1450°F, причем сплав содержит в весовых процентах, от общего веса сплава:
0,40-0,53 углерода;
0,15-1,00 марганца;
0,15-0,45 кремния;
0,95-1,70 хрома;
3,30-4,30 никеля;
0,35-0,65 молибдена;
0,0002-0,0050 бора;
0,001-0,015 церия;
0,001-0,015 лантана;
не более чем 0,002 серы;
не более чем 0,015 фосфора;
не более чем 0,011 азота;
железо; и
неизбежные примеси;
охлаждение изделий из сплава от температуры аустенизации на спокойном воздухе; и
отпуск изделий из сплава при температуре от 250°F до 500°F с выдержкой при заданной температуре в течение от 450 минут до 650 минут, получая отпущенное изделие из сплава, причем способ осуществляют без закалки в жидкой среде между охлаждением и отпуском изделий.
2. Способ по п. 1, отличающийся тем, что отпуск включает отпуск изделия из сплава при температуре от 325°F до 350° с выдержкой при заданной температуре в течение от 480 минут до 600 минут.
3. Способ по п. 1, отличающийся тем, что отпущенное изделие из сплава имеет микроструктуру, содержащую, по меньшей мере, одну из фаз пакетного мартенсита и нижнего бейнита.
4. Способ по п. 1, отличающийся тем, что отпущенное изделие из сплава имеет твердость, большую, чем 570 НВ, и меньшую, чем 675 НВ.
5. Способ по п. 1, отличающийся тем, что отпущенное изделие из сплава имеет твердость, большую, чем 600 НВ, и меньшую, чем 675 НВ.
6. Способ по п. 1, отличающийся тем, что отпущенное изделие из сплава выполнено в виде плиты, имеющей толщину в диапазоне 0,188-0,300 дюймов.
7. Способ по п. 1, отличающийся тем, что отпущенное изделие из сплава выполнено в виде броневой плиты или броневого листа.
50
50
8. Способ по п. 1, отличающийся тем, что отпущенное изделие из сплава проявляет значение баллистического предела V, большее, чем минимальное значение баллистического предела V, предусмотренное техническими требованиями MIL-DTL-32332 (класс 1), по меньшей мере, на 50 фут/с.
50
50
50
9. Способ по п. 1, отличающийся тем, что отпущенное изделие из сплава проявляет значение баллистического предела V, как минимум, равное значению баллистического предела V, меньшему на 100 фут/с, чем требуемое значение баллистического предела V, предусмотренное техническими требованиями MIL-DTL-32332 (класс 2).
10. Способ по п. 1, отличающийся тем, что отпущенное изделие из сплава проявляют нулевое видимое трещинообразование, подвергаясь попаданию снаряда калибра 0,30 М2, АР.